(57)【要約】  アルコール系溶媒等への溶解性及びガラス等の無機物との接着性に優れると共に、溶液粘度が低く、取扱性に優れるビニルアセタール系重合体の提供を目的とする。本発明は、ビニルアルコール系重合体をアセタール化して得られるビニルアセタール系重合体であって、上記ビニルアルコール系重合体が、下記式（１）で表される基を有する単量体単位を含み、かつ下記式（Ｉ）を満たし、アセタール化度が４５モル％以上８０モル％以下であることを特徴とするビニルアセタール系重合体である。上記ビニルアルコール系重合体は下記式（ＩＩ）及び（ＩＩＩ）をさらに満たすことが好ましい。2014098051.tif 000011    ３７０≦Ｐ×Ｓ≦６，０００  ・・・（Ｉ）    ２００≦Ｐ≦４，０００  ・・・（ＩＩ）    ０．１≦Ｓ≦１０  ・・・（ＩＩＩ）  Ｐ：粘度平均重合度  Ｓ：上記単量体単位の含有率（モル％）
2014098051.tif 000002
【特許請求の範囲】
【請求項１】
ビニルアルコール系重合体をアセタール化して得られるビニルアセタール系重合体であって、
上記ビニルアルコール系重合体が、下記式（１）で表される基を有する単量体単位を含み、かつ下記式（Ｉ）を満たし、
アセタール化度が４５モル％以上８０モル％以下であることを特徴とするビニルアセタール系重合体。
【化１】
2014098051.tif 000009
（式（１）中、Ｒ１は、水素原子又は炭素数１〜５のアルキル基である。Ｒ２は、アルコキシル基、アシロキシル基又はＯＭで表される基である。Ｍは、水素原子、アルカリ金属又はアンモニウム基である。Ｒ３及びＲ４は、それぞれ独立して、水素原子又はアルキル基である。Ｒ１〜Ｒ４で表されるアルキル基、アルコキシル基及びアシロキシル基が有する水素原子は、酸素原子又は窒素原子を含有する置換基で置換されていてもよい。ｍは、０〜２の整数である。ｎは、３以上の整数である。Ｒ１〜Ｒ４がそれぞれ複数存在する場合、複数存在する各Ｒ１〜Ｒ４は、独立して上記定義を満たす。）
３７０≦Ｐ×Ｓ≦６，０００  ・・・（Ｉ）
Ｐ：粘度平均重合度
Ｓ：上記単量体単位の含有率（モル％）
【請求項２】
上記ビニルアルコール系重合体が、下記式（ＩＩ）及び（ＩＩＩ）をさらに満たす請求項１に記載のビニルアセタール系重合体。
２００≦Ｐ≦４，０００  ・・・（ＩＩ）
０．１≦Ｓ≦１０  ・・・（ＩＩＩ）  
Ｐ：粘度平均重合度
Ｓ：上記単量体単位の含有率（モル％）
【請求項３】
上記式（１）におけるｎが６〜２０の整数である請求項１に記載のビニルアセタール系重合体。
【請求項４】
上記単量体単位が下記式（２）で表される請求項１に記載のビニルアセタール系重合体。
【化２】
2014098051.tif 000010
（式（２）中、Ｒ１〜Ｒ４、ｍ及びｎの定義は、式（１）と同様である。Ｘは、直接結合、２価の炭化水素基又は酸素原子若しくは窒素原子を含む２価の有機基である。Ｒ５は、水素原子又はメチル基である。）
【請求項５】
上記式（２）におけるＸが下記式（３）で表される請求項４に記載のビニルアセタール系重合体。
−ＣＯ−ＮＲ６−＊  ・・・（３）
（式（３）中、Ｒ６は、水素原子又は炭素数１〜５のアルキル基である。＊は、上記式（１）で表される基との結合箇所を示す。）
【請求項６】
上記式（３）におけるＲ６が水素原子であり、上記式（２）におけるｎが３〜１２の整数である請求項５に記載のビニルアセタール系重合体。
【請求項７】
アセタール化に用いるアルデヒドが、ホルムアルデヒド、アセトアルデヒド、プロピオンアルデヒド、ブチルアルデヒド、ヘキシルアルデヒド及びベンズアルデヒドからなる群より選ばれる少なくとも１種である請求項１に記載のビニルアセタール系重合体。
【請求項８】
アセタール化に用いるアルデヒドがブチルアルデヒドである請求項７に記載のビニルアセタール系重合体。
【発明の詳細な説明】
【技術分野】
【０００１】
本発明は、ビニルアセタール系重合体に関する。
【背景技術】
【０００２】
ビニルブチラール系重合体に代表されるビニルアセタール系重合体は、ビニルアルコール系重合体（以下、「ＰＶＡ」と略記することがある）をアセタール化して得られるものであり、強靭性、造膜性、添加される無機又は有機粉体等の分散性等に優れている。そのため、上記ビニルアセタール系重合体は、合わせガラスの中間膜、インク、塗料、焼付け用エナメル、ウォッシュプライマー、ラッカー、分散剤、接着剤、セラミックグリーンシート、熱現像性感光材料、水性インク受容層のバインダー等の様々な用途に使用されている。【０００３】
上記ビニルアセタール系重合体が本来有する上記特性に加えて、ガラス、セラミックあるいは無機物との接着性を向上させるため、シリル基で変性されたビニルアセタール系重合体（以下、「シリル基含有ビニルアセタール系重合体」と略記することがある）を用いることが提案されている（特開２００５−１９４４０９号公報参照）。しかしながら、上記従来のシリル基含有ビニルアセタール系重合体は、アルコール系溶媒等の有機溶媒に対する溶解性が極めて低く、また溶解してもその溶液粘度が高いため、取扱い難いという不都合がある。
【先行技術文献】
【特許文献】
【０００４】
【特許文献１】特開２００５−１９４４０９号公報
【発明の概要】
【発明が解決しようとする課題】
【０００５】
本発明は、上述のような事情に基づいてなされたものであり、アルコール系溶媒等への溶解性及びガラス等の無機物との接着性に優れると共に、溶液粘度が低く、取扱性に優れるビニルアセタール系重合体の提供を目的とする。
【課題を解決するための手段】
【０００６】
上記課題を解決するためになされた発明は、
ビニルアルコール系重合体をアセタール化して得られるビニルアセタール系重合体であって、
上記ビニルアルコール系重合体が、下記式（１）で表される基を有する単量体単位を含み、かつ下記式（Ｉ）を満たし、
アセタール化度が４５モル％以上８０モル％以下であることを特徴とするビニルアセタール系重合体
である。
【化１】
2014098051.tif 000003
（式（１）中、Ｒ１は、水素原子又は炭素数１〜５のアルキル基である。Ｒ２は、アルコキシル基、アシロキシル基又はＯＭで表される基である。Ｍは、水素原子、アルカリ金属又はアンモニウム基である。Ｒ３及びＲ４は、それぞれ独立して、水素原子又はアルキル基である。Ｒ１〜Ｒ４で表されるアルキル基、アルコキシル基及びアシロキシル基が有する水素原子は、酸素原子又は窒素原子を含有する置換基で置換されていてもよい。ｍは、０〜２の整数である。ｎは、３以上の整数である。Ｒ１〜Ｒ４がそれぞれ複数存在する場合、複数存在する各Ｒ１〜Ｒ４は、独立して上記定義を満たす。）
３７０≦Ｐ×Ｓ≦６，０００  ・・・（Ｉ）
Ｐ：粘度平均重合度
Ｓ：上記単量体単位の含有率（モル％）【０００７】
当該ビニルアセタール系重合体は、上記式（１）で表される基を有する単量体単位を含み、シリル基が炭素数３以上のアルキレン基を介して主鎖と連結した構造を有するＰＶＡをアセタール化して得られる。このため、当該ビニルアセタール系重合体は、シリル基の変性量を高めても、アルコール系溶媒等に対する十分な溶解性を有し、またその溶液粘度は低く抑えられる。このような効果が発現する理由は十分解明されてはいないが、以下のように推測される。従来のシリル基含有ＰＶＡを酸によりアセタール化すると、アセタール化の過程でシラノール基同士の架橋反応が進行し、得られるビニルアセタール系重合体のアルコール系溶媒に対する溶解性が極めて低いものとなっていた。しかし、上記ＰＶＡはシリル基が本発明で規定するアルキレン基を介して主鎖と連結した構造を有するため、アセタール化の過程においてシラノール基同士の架橋反応の進行が抑制され、その結果得られるビニルアセタール系重合体はアルコール系溶媒等に対する十分な溶解性を有し、その溶液粘度が低く抑えられているものと推測される。また、当該ビニルアセタール系重合体によれば、上記ＰＶＡの粘度平均重合度（Ｐ）と上記単量体単位の含有率（Ｓ）との積（Ｐ×Ｓ）が上記範囲であるため、シリル基変性量を高めることができ、シリル基に由来する特性、例えばガラス等の無機物との接着性等を効果的に発揮することができる。また、アセタール化度を４５モル％以上８０モル％以下とすることで、当該ビニルアセタール系重合体のアルコール系溶媒等への溶解性等を向上させることができる。【０００８】
上記ＰＶＡは、下記式（ＩＩ）及び（ＩＩＩ）をさらに満たすことが好ましい。
２００≦Ｐ≦４，０００  ・・・（ＩＩ）
０．１≦Ｓ≦１０  ・・・（ＩＩＩ）
Ｐ：粘度平均重合度
Ｓ：上記単量体単位の含有率（モル％）【０００９】
このように上記ＰＶＡの粘度平均重合度（Ｐ）及び上記単量体単位の含有率（Ｓ）を上記範囲とすることで、当該ビニルアセタール系重合体のアルコール系溶媒等への溶解性及びガラス等の無機物との接着性をより向上させることができると共に、溶液粘度をより低く抑えることができる。【００１０】
上記式（１）におけるｎは６〜２０の整数が好ましい。かかるｎの値を上記範囲とすることで、アセタール化の過程でのシラノール基同士の架橋反応をより抑制することができるため、アルコール溶媒等への溶解性をより高めることができ、重合度が高い場合でもシリル基の変性率を高めることができる。【００１１】
上記単量体単位は下記式（２）で表されることが好ましい。
【化２】
2014098051.tif 000004
（式（２）中、Ｒ１〜Ｒ４、ｍ及びｎの定義は、式（１）と同様である。Ｘは、直接結合、２価の炭化水素基又は酸素原子若しくは窒素原子を含む２価の有機基である。Ｒ５は、水素原子又はメチル基である。）【００１２】
上記単量体単位が上記式（２）で表される構造を有することで、当該ビニルアセタール系重合体の諸性能をより高めることができる。【００１３】
上記式（２）におけるＸは下記式（３）で表されることが好ましい。
−ＣＯ−ＮＲ６−＊  ・・・（３）
（式（３）中、Ｒ６は、水素原子又は炭素数１〜５のアルキル基である。＊は、上記式（１）で表される基との結合箇所を示す。）【００１４】
上記式（３）におけるＲ６は水素原子であり、上記式（２）におけるｎは３〜１２の整数であることが好ましい。上記単量体単位をこのような構造とすることで、当該ビニルアセタール系重合体のアルコール系溶媒等への溶解性をより向上させることができると共に、溶液粘度をより低く抑えることができる。また、上記ＰＶＡの製造を容易に行うことができる。【００１５】
アセタール化に用いるアルデヒドとしては、ホルムアルデヒド、アセトアルデヒド、プロピオンアルデヒド、ブチルアルデヒド、ヘキシルアルデヒド及びベンズアルデヒドからなる群より選ばれる少なくとも１種が好ましく、ブチルアルデヒドが特に好ましい。このようなアルデヒドを用いることで、上記ＰＶＡのアセタール化を効率よく行うことができる。
【発明の効果】
【００１６】
以上説明したように、本発明のビニルアセタール系重合体は、アルコール系溶媒等への溶解性及びガラス等の無機物との接着性に優れると共に、溶液粘度が低く、取扱性に優れる。従って、当該ビニルアセタール系重合体は、合わせガラス用中間膜組成物、セラミックコンデンサー電極用ペースト用スラリー組成物、セラミックグリーンシート用スラリー組成物、インク組成物・塗料組成物、接着剤組成物、熱現像性感光材料組成物等の各種の用途に好適に用いられる。
【発明を実施するための形態】
【００１７】
＜ビニルアセタール系重合体＞
本発明のビニルアセタール系重合体は、上記式（１）で表される基を有する単量体単位を含み、シリル基が炭素数３以上のアルキレン基を介して主鎖と連結した構造を有するＰＶＡをアセタール化して得られる。このため、当該ビニルアセタール系重合体は、シリル基の変性量を高めても、アルコール系溶媒等に対する十分な溶解性を有し、またその溶液粘度は低く抑えられる。このような効果が発現する理由は十分解明されてはいないが、以下のように推測される。従来のシリル基含有ＰＶＡを酸によりアセタール化すると、アセタール化の過程でシラノール基同士の架橋反応が進行し、得られるビニルアセタール系重合体のアルコール系溶媒に対する溶解性が極めて低いものとなっていた。しかし、上記ＰＶＡはシリル基が本発明で規定するアルキレン基を介して主鎖と連結した構造を有するため、アセタール化の過程においてシラノール基同士の架橋反応の進行が抑制され、その結果得られるビニルアセタール系重合体はアルコール系溶媒等に対する十分な溶解性を有し、その溶液粘度が低く抑えられているものと推測される。また、当該ビニルアセタール系重合体によれば、上記ＰＶＡの粘度平均重合度（Ｐ）と上記単量体単位の含有率（Ｓ）との積（Ｐ×Ｓ）が上記範囲であるため、シリル基変性量を高めることができ、シリル基に由来する特性、例えばガラス等の無機物との接着性等を効果的に発揮することができる。また、アセタール化度を４５モル％以上８０モル％以下とすることで、当該ビニルアセタール系重合体のアルコール系溶媒等への溶解性等を向上させることができる。
【００１８】
＜ＰＶＡ＞
上記ＰＶＡは、上記式（１）で表される基を有する単量体単位を含む。すなわち、上記ＰＶＡは、上記式（１）で表される基を有する単量体単位とビニルアルコール単位（−ＣＨ２−ＣＨＯＨ−）とを含む共重合体であり、さらに他の単量体単位を有してもよい。
【００１９】
上記式（１）中、Ｒ１は、水素原子又は炭素数１〜５のアルキル基である。上記アルキル基としては、メチル基、エチル基、プロピル基等が挙げられる。
【００２０】
Ｒ２は、アルコキシル基、アシロキシル基又はＯＭで表される基である。Ｍは、水素原子、アルカリ金属又はアンモニウム基（＋ＮＨ４）である。上記アルコキシル基としては、メトキシ基、エトキシ基等が挙げられる。上記アシロキシル基としては、アセトキシ基、プロピオニルオキシ基等が挙げられる。上記アルカリ金属としては、ナトリウム、カリウム等が挙げられる。Ｒ２で表されるこれらの基の中でも、アルコキシル基又はＯＭで表される基が好ましく、炭素数１〜５のアルコキシル基、及びＭが水素原子若しくはアルカリ金属であるＯＭで表される基がより好ましく、メトキシ基、エトキシ基及びＭがナトリウム若しくはカリウムであるＯＭで表される基がさらに好ましい。
【００２１】
Ｒ３及びＲ４は、それぞれ独立して、水素原子又はアルキル基である。このアルキル基としては、上述した炭素数１〜５のアルキル基等が挙げられる。Ｒ３及びＲ４としては、水素原子又はメチル基が好ましい。
【００２２】
Ｒ１〜Ｒ４で表されるアルキル基、アルコキシル基及びアシロキシル基が有する水素原子は、酸素原子又は窒素原子を含有する置換基で置換されていてもよい。酸素原子を含有する置換基としては、アルコキシル基、アシロキシル基等が挙げられる。また、窒素原子を含有する置換基としては、アミノ基、シアノ基等が挙げられる。
【００２３】
なお、Ｒ１〜Ｒ４がそれぞれ複数存在する場合、複数存在する各Ｒ１〜Ｒ４は、独立して上記定義を満たす。
【００２４】
ｍは、０〜２の整数であるが、０が好ましい。ｍが０である、すなわち、上記単量体単位が、３つのＲ２基を有することで、シリル基による効果をより高めることができる。
【００２５】
ｎは、３以上の整数である。ｎが３未満であるＰＶＡは、アルカリ性化合物を添加しなければアセタール化溶媒である水に溶解し難く、酸性水溶液中でのアセタール化を行うことができない。ｎの上限としては、特に制限されないが、２０が好ましく、１５がより好ましく、１２がさらに好ましい。ｎの下限としては、４が好ましく、６がより好ましく、８がさらに好ましい。このようなＰＶＡから製造される本発明のビニルアセタール系重合体は、上記式（１）中のｎが３以上、すなわちシリル基が炭素数３以上のアルキレン基を介して主鎖と連結した構造を有するＰＶＡをアセタール化して得られるため、シリル基の変性量を高めても、アルコール系溶媒等に対する十分な溶解性を有し、その溶液粘度は低く抑えられる。このような効果が発現する理由は、以下のように推測される。従来のシリル基含有ＰＶＡを酸によりアセタール化すると、アセタール化の過程でシラノール基同士の架橋反応が進行し、得られるビニルアセタール系重合体のアルコール系溶媒に対する溶解性が極めて低いものとなっていた。しかし、上記ＰＶＡはシリル基が本発明で規定するアルキレン基を介して主鎖と連結した構造を有するため、アセタール化の過程でのシラノール基同士の架橋反応の進行が抑制され、その結果得られるビニルアセタール系重合体はアルコール系溶媒等に対する十分な溶解性を有し、その溶液粘度が低く抑えられているものと推測される。
【００２６】
上記単量体単位の具体的構造は、上記式（１）で表される基を有する限り特に限定されないが、上記式（２）で表されることが好ましい。
【００２７】
式（２）中、Ｒ１〜Ｒ４、ｍ及びｎの定義は、式（１）と同様である。また、これらの好ましい基又は数値範囲も同様である。
【００２８】
Ｘは直接結合、２価の炭化水素基又は酸素原子若しくは窒素原子を含む２価の有機基である。上記単量体単位が上記式（２）で表される構造を有することで、当該ビニルアセタール系重合体の諸性能をより高めることができる。
【００２９】
上記２価の炭化水素基としては、炭素数１〜１０の２価の脂肪族炭化水素基、炭素数６〜１０の２価の芳香族炭化水素基等が挙げられる。上記炭素数１〜１０の脂肪族炭化水素基としては、メチレン基、エチレン基、プロピレン基等が挙げられる。上記炭素数６〜１０の２価の芳香族炭化水素基としては、フェニレン基等が挙げられる。上記酸素原子を含む２価の有機基としては、エーテル基、エステル基、カルボニル基、アミド基、及びこれらの基と２価の炭化水素基とが連結した基等が挙げられる。上記窒素原子を含む２価の有機基としては、イミノ基、アミド基、及びこれらの基と２価の炭化水素基とが連結した基等が挙げられる。
【００３０】
上記Ｘで表される基の中でも、酸素原子又は窒素原子を含む２価の有機基が好ましく、アミド基を含む基がより好ましく、−ＣＯ−ＮＲ６−＊（Ｒ６は、水素原子又は炭素数１〜５のアルキル基である。＊は、上記式（１）で表される基との結合箇所を示す。）で表される基であることがさらに好ましい。このように上記単量体単位がシリル基と離れた位置に極性構造、好ましくはアミド構造を有することで、シリル基に由来する性能を維持しつつ、当該ビニルアセタール系重合体のアルコール系溶媒等への溶解性等をより向上させると共に、単量体の入手が容易になり、溶液粘度はより低く抑えられる。なお、上記Ｒ６としては、上記機能をより高めたり、上記ＰＶＡの製造を容易に行うことができる点から、水素原子が好ましい。
【００３１】
Ｒ５は、水素原子又はメチル基である。
【００３２】
上記単量体単位としては、下記式（４）で表されるものがさらに好ましい。
【００３３】
【化３】
2014098051.tif 000005
【００３４】
式（４）中、Ｒ１、Ｒ２、Ｒ５、Ｘ及びｍの定義は、上記式（２）と同様である。また、これらの好ましい基又は数値範囲も同様である。
【００３５】
上記式（４）中、Ｒ３’及びＲ４’は、それぞれ独立して、水素原子又はアルキル基である。このアルキル基としては、上述した炭素数１〜５のアルキル基が挙げられる。Ｒ３’及びＲ４’としては、水素原子又はメチル基が好ましく、水素原子がより好ましい。Ｒ３’及びＲ４’で表されるアルキル基が有する水素原子は、酸素原子又は窒素原子を含有する置換基で置換されていてもよい。酸素原子を含有する置換基としては、アルコキシル基、アシロキシル基等が挙げられる。また、窒素原子を含有する置換基としては、アミノ基、シアノ基等が挙げられる。なお、Ｒ３’及びＲ４’がそれぞれ複数存在する場合、複数存在する各Ｒ３’及びＲ４’は、独立して上記定義を満たす。
【００３６】
上記式（４）中、ｎ’は、１以上の整数である。ｎ’の上限としては、特に制限されないが、１８が好ましく、１３がより好ましく、１０がさらに好ましい。ｎ’の下限としては、２が好ましく、４がより好ましく、６がさらに好ましい。
【００３７】
上記単量体単位が、上記式（４）で表される場合、当該ビニルアセタール系重合体の諸機能をより効果的に発現させることができる。
【００３８】
上記ＰＶＡは、下記式（Ｉ）を満たす。
３７０≦Ｐ×Ｓ≦６，０００  ・・・（Ｉ）
Ｐ：粘度平均重合度
Ｓ：上記単量体単位の含有率（モル％）
【００３９】
上記粘度平均重合度（Ｐ）は、ＪＩＳ−Ｋ６７２６に準じて測定される。すなわち、上記ＰＶＡをけん化度が９９．５モル％未満の場合は、けん化度９９．５モル％以上に再けん化し、精製した後、３０℃の水中で測定した極限粘度［η］（単位：デシリットル／ｇ）から次式により求めることができる。
Ｐ＝（［η］×１０００／８．２９）（１／０．６２）
【００４０】
なお、当該ビニルアセタール系重合体の粘度平均重合度は、製造に用いられる上記ＰＶＡの粘度平均重合度Ｐから求められる。つまり、後述するアセタール化により重合度が変化することはないため、上記ＰＶＡの粘度平均重合度と、それをアセタール化して得られる当該ビニルアセタール系重合体の粘度平均重合度とは同じである。
【００４１】
上記単量体単位の含有率（Ｓ：モル％）は、けん化する前のビニルエステル系重合体のプロトンＮＭＲから求められる。ここで、けん化する前のビニルエステル系重合体のプロトンＮＭＲを測定するに際しては、このビニルエステル系重合体をヘキサン−アセトンにより再沈精製して重合体中から未反応のシリル基を有する単量体を十分に取り除き、次いで９０℃減圧乾燥を２日間行った後、ＣＤＣｌ３溶媒に溶解して分析に供する。
【００４２】
なお、当該ビニルアセタール系重合体の上記単量体単位の含有率（Ｓ：モル％）は、製造に用いられる上記ＰＶＡの上記単量体単位の含有率（Ｓ：モル％）から求められる。つまり、後述するアセタール化により上記単量体単位の含有率が変化することはないため、上記ＰＶＡの上記単量体単位の含有率と、それをアセタール化して得られる当該ビニルアセタール系重合体の上記単量体単位の含有率とは同じである。
【００４３】
粘度平均重合度（Ｐ）と上記単量体単位の含有率（Ｓ）との積（Ｐ×Ｓ）は、分子１００個あたりの上記単量体単位の数（平均値）に相当する。この積（Ｐ×Ｓ）が上記下限未満の場合は、当該ビニルアセタール系重合体が有するガラス等の無機物との接着性等のシリル基に由来する諸特性を十分に発揮することができない。逆に、この積（Ｐ×Ｓ）が上記上限を超えるとアルコール系溶媒等への溶解性が低下する。積（Ｐ×Ｓ）は、下記式（Ｉ’）を満たすことが好ましく、下記式（Ｉ’’）を満たすことがより好ましい。
４００≦Ｐ×Ｓ≦３，０００  ・・・（Ｉ’）
５００≦Ｐ×Ｓ≦２，０００  ・・・（Ｉ’’）
【００４４】
上記ＰＶＡは、下記式（ＩＩ）及び（ＩＩＩ）をさらに満たすことが好ましい。
２００≦Ｐ≦４，０００  ・・・（ＩＩ）
０．１≦Ｓ≦１０  ・・・（ＩＩＩ）
Ｐ：粘度平均重合度
Ｓ：上記単量体単位の含有率（モル％）
【００４５】
このように粘度平均重合度（Ｐ）及び上記単量体単位の含有率（Ｓ）を上記範囲とすることで、当該ビニルアセタール系重合体のアルコール系溶媒等への溶解性及びガラス等の無機物との接着性をより向上させることができると共に、溶液粘度をより低く抑えることができる。
【００４６】
さらには、上記粘度平均重合度（Ｐ）において、下記式（ＩＩ’）を満たすことがより好ましく、下記式（ＩＩ’’）を満たすことがさらに好ましい。
５００≦Ｐ≦３，０００      ・・・（ＩＩ’）
１，０００≦Ｐ≦２，４００  ・・・（ＩＩ’’）
【００４７】
粘度平均重合度（Ｐ）が上記下限未満の場合は、ガラス等の無機物に対する接着性等のシリル基による効果が低下する場合がある。逆に、粘度平均重合度（Ｐ）が上記上限を超える場合は、当該ビニルアセタール系重合体のアルコール系溶媒等への溶解性及びガラス等の無機物との接着性が低下する場合がある。
【００４８】
また、上記単量体単位の含有率においては、下記式（ＩＩＩ’）を満たすことがより好ましく、下記式（ＩＩＩ’’）を満たすことがさらに好ましい。
０．２５≦Ｓ≦６  ・・・（ＩＩＩ’）
０．５≦Ｓ≦５    ・・・（ＩＩＩ’’）
【００４９】
上記単量体単位の含有率（Ｓ）が上記下限未満の場合は、ガラス等の無機物に対する接着性等のシリル基による効果が低下する場合がある。逆に、上記単量体単位の含有率（Ｓ）が上記上限を超える場合は、当該ビニルアセタール系重合体のアルコール系溶媒等への溶解性及びガラス等の無機物との接着性が低下する場合がある。
【００５０】
上記ＰＶＡのけん化度としては、特に制限はないが、８０モル％以上が好ましく、９０モル％以上がより好ましく、９５モル％以上がさらに好ましく、９７モル％以上が特に好ましい。上記ＰＶＡのけん化度が上記下限未満の場合は、ガラス、セラミックス及び無機物に対する接着性等のシリル基による効果が低下する場合がある。なお、上記ＰＶＡのけん化度の上限としては、特に制限はないが、生産性等を考慮すると、例えば９９．９モル％である。ここでＰＶＡのけん化度は、ＪＩＳ−Ｋ６７２６に記載の方法に準じて測定した値をいう。
【００５１】
＜ＰＶＡの製造方法＞
上記ＰＶＡの製造方法としては、特に限定されないが、例えば、ビニルエステル系単量体と、上記式（１）で表される基を有する単量体とを共重合させ、得られる共重合体（ビニルエステル系重合体）をけん化することにより得ることができる。
【００５２】
上記ビニルエステル系単量体としては、例えばギ酸ビニル、酢酸ビニル、プロピオン酸ビニル、バレリン酸ビニル、カプリン酸ビニル、ラウリン酸ビニル、ステアリン酸ビニル、安息香酸ビニル、ピバリン酸ビニル、バーサチック酸ビニル等が挙げられる。これらの中でも、酢酸ビニルが好ましい。
【００５３】
また、上記式（１）で表される基を有する単量体とビニルエステル系単量体との共重合に際して、得られるＰＶＡの粘度平均重合度（Ｐ）を調節すること等を目的として、本発明の趣旨を損なわない範囲で連鎖移動剤の存在下で重合を行っても差し支えない。連鎖移動剤としては、アセトアルデヒド、プロピオンアルデヒド等のアルデヒド類；アセトン、メチルエチルケトン等のケトン類；３−メルカプトプロピルトリメトキシシラン、３−メルカプトプロピルトリエトキシシラン、２−ヒドロキシエタンチオール、ｎ−ドデカンチオール、メルカプト酢酸、３−メルカプトプロピオン酸等のメルカプタン類；テトラクロロメタン、ブロモトリクロロメタン、トリクロロエチレン、パークロロエチレン等のハロゲン化炭化水素類が挙げられる。
【００５４】
上記式（１）で表される基を有する単量体としては、例えば下記式（５）で表される化合物が挙げられる。下記式（５）で表される化合物を使用することにより、最終的に、上記式（２）で表される基を有する単量体単位を含むＰＶＡが容易に得られる。
【００５５】
【化４】
2014098051.tif 000006
【００５６】
式（５）中、Ｒ１〜Ｒ５、Ｘ、ｍ及びｎの定義は、式（２）と同様である。また、これらの好ましい基又は数値範囲も同様である。
【００５７】
上記式（５）で表される化合物としては、例えば３−（メタ）アクリルアミドプロピルトリメトキシシラン、４−（メタ）アクリルアミドブチルトリメトキシシラン、６−（メタ）アクリルアミドヘキシルトリメトキシシラン、８−（メタ）アクリルアミドオクチルトリメトキシシラン、１２−（メタ）アクリルアミドドデシルトリメトキシシラン、１８−（メタ）アクリルアミドオクタデシルトリメトキシシラン、３−（メタ）アクリルアミドプロピルトリエトキシシラン、３−（メタ）アクリルアミドプロピルトリブトキシシラン、３−（メタ）アクリルアミドプロピルメチルジメトキシシラン、３−（メタ）アクリルアミドプロピルジメチルメトキシシラン、３−（メタ）アクリルアミド−３−メチルブチルトリメトキシシラン、４−（メタ）アクリルアミド−４−メチルブチルトリメトキシシラン、４−（メタ）アクリルアミド−３−メチルブチルトリメトキシシラン、５−（メタ）アクリルアミド−５−メチルヘキシルトリメトキシシラン、４−ペンテニルトリメトキシシラン、５−へキセニルトリメトキシシラン等が挙げられる。
【００５８】
上記ビニルエステル系単量体と上記式（１）で表される基を有する単量体とを共重合させる方法としては、塊状重合法、溶液重合法、懸濁重合法、乳化重合法等の公知の方法が挙げられる。特に、重合温度が３０℃より低い場合には、乳化重合法が好ましく、重合温度が３０℃以上の場合には、無溶媒で行う塊状重合法又はアルコール等の溶媒を用いて行う溶液重合法が通常採用される。
【００５９】
乳化重合法の場合、溶媒としては水が挙げられ、メタノール、エタノール等の低級アルコールを併用してもよい。また、乳化剤としては、公知の乳化剤を使用することができる。共重合の際の開始剤としては、鉄イオン−酸化剤−還元剤を併用したレドックス系開始剤が重合をコントロールする上で好適に用いられる。塊状重合法や溶液重合法の場合、共重合反応を行うにあたって、反応の方式は回分式及び連続式のいずれの方式にても実施可能である。溶液重合法を採用して共重合反応を行う際に、溶媒として使用されるアルコールとしては、メタノール、エタノール、プロパノール等の低級アルコールが挙げられる。この場合の共重合反応に使用される開始剤としては、２，２’−アゾビスイソブチロニトリル、２，２’−アゾビス（２，４−ジメチルバレロニトリル）、１，１’−アゾビス（シクロヘキサン−１−カルボニトリル）、２，２’−アゾビス（Ｎ−ブチル−２−メチルプロピオンアミド）などのアゾ系開始剤；過酸化ベンゾイル、ｎ−プロピルパーオキシカーボネートなどの過酸化物系開始剤などの公知の開始剤が挙げられる。共重合反応を行う際の重合温度については特に制限はないが、５℃〜７０℃の範囲が適当である。
【００６０】
この共重合反応の際には、本発明の趣旨が損なわれない範囲であれば、必要に応じて、共重合可能な単量体を共重合させることができる。このような単量体としては、エチレン、プロピレン、１−ブテン、イソブテン、１−ヘキセン等のα−オレフィン類；フマール酸、マレイン酸、イタコン酸、無水マレイン酸、無水イタコン酸等のカルボン酸又はその誘導体；アクリル酸又はその塩、アクリル酸メチル、アクリル酸エチル、アクリル酸ｎ−プロピル、アクリル酸イソプロピル等のアクリル酸エステル類；メタクリル酸又はその塩、メタクリル酸メチル、メタクリル酸エチル、メタクリル酸ｎ−プロピル、メタクリル酸イソプロピル等のメタクリル酸エステル類；アクリルアミド、Ｎ−メチルアクリルアミド、Ｎ−エチルアクリルアミド等のアクリルアミド誘導体；メタクリルアミド、Ｎ−メチルメタクリルアミド、Ｎ−エチルメタクリルアミド等のメタクリルアミド誘導体；メチルビニルエーテル、エチルビニルエーテル、ｎ−プロピルビニルエーテル、イソプロピルビニルエーテル、ｎ−ブチルビニルエーテル等のビニルエーテル類；エチレングリコールビニルエーテル、１，３−プロパンジオールビニルエーテル、１，４−ブタンジオールビニルエーテル等のヒドロキシ基含有ビニルエーテル類；アリルアセテート；プロピルアリルエーテル、ブチルアリルエーテル、ヘキシルアリルエーテル等のアリルエーテル類；オキシアルキレン基を有する単量体；酢酸イソプロペニル；３−ブテン−１−オール、４−ペンテン−１−オール、５−ヘキセン−１−オール、７−オクテン−１−オール、９−デセン−１−オール、３−メチル−３−ブテン−１−オール等のヒドロキシ基含有α−オレフィン類；ビニルスルホン酸、アリルスルホン酸、メタアリルスルホン酸、２−アクリルアミド−２−メチルプロパンスルホン酸等のスルホン酸基を有する単量体；ビニロキシエチルトリメチルアンモニウムクロライド、ビニロキシブチルトリメチルアンモニウムクロライド、ビニロキシエチルジメチルアミン、ビニロキシメチルジエチルアミン、Ｎ−アクリルアミドメチルトリメチルアンモニウムクロライド、Ｎ−アクリルアミドエチルトリメチルアンモニウムクロライド、Ｎ−アクリルアミドジメチルアミン、アリルトリメチルアンモニウムクロライド、メタアリルトリメチルアンモニウムクロライド、ジメチルアリルアミン、アリルエチルアミン等のカチオン基を有する単量体などが挙げられる。これらの単量体の使用量としては、その使用される目的や用途等によっても異なるが、通常、共重合に用いられる全ての単量体を基準にした割合で２０モル％以下であり、１０モル％以下であることが好ましい。
【００６１】
上記共重合により得られたビニルエステル系重合体は、次いで、公知の方法に従って溶媒中でけん化され、ＰＶＡへと導かれる。
【００６２】
けん化反応の触媒としては、通常、アルカリ性物質が用いられ、その例として、水酸化カリウム、水酸化ナトリウム等のアルカリ金属の水酸化物、及びナトリウムメトキシド等のアルカリ金属アルコキシド等が挙げられる。上記アルカリ性物質の使用量は、ビニルエステル系重合体中のビニルエステル系単量体単位を基準にしたモル比で、０．００４〜０．５の範囲内であることが好ましく、０．００５〜０．０５の範囲内であることがより好ましい。また、この触媒は、けん化反応の初期に一括して添加してもよいし、けん化反応の初期に一部を添加し、残りをけん化反応の途中で追加して添加してもよい。
【００６３】
けん化反応に用いることができる溶媒としては、例えばメタノール、酢酸メチル、ジメチルスルホキシド、ジエチルスルホキシド、ジメチルホルムアミド等が挙げられる。これらの溶媒の中でもメタノールが好ましい。また、メタノールの使用にあたり、メタノール中の含水率が好ましくは０．００１〜１質量％、より好ましくは０．００３〜０．９質量％、特に好ましくは０．００５〜０．８質量％に調整されているのがよい。
【００６４】
けん化反応は、好ましくは５℃〜８０℃、より好ましくは２０℃〜７０℃の温度で行われる。けん化反応に必要とされる時間としては、好ましくは５分間〜１０時間、より好ましくは１０分間〜５時間である。けん化反応は、バッチ法及び連続法のいずれの方式にても実施可能である。けん化反応の終了後に、必要に応じて、残存するけん化触媒を中和してもよく、使用可能な中和剤として、酢酸、乳酸などの有機酸、及び酢酸メチル等のエステル化合物等が挙げられる。
【００６５】
けん化反応により得られたＰＶＡは、必要に応じて、洗浄することができる。この洗浄の際に用いられる洗浄液としては、メタノール等の低級アルコール、酢酸メチル等の低級脂肪酸エステル、及びそれらの混合物等が挙げられる。これらの洗浄液には、少量の水やアルカリ又は酸等が添加されていてもよい。
【００６６】
上記ＰＶＡ水溶液のｐＨとしては、上記ＰＶＡを８質量％の濃度で含む水溶液のｐＨが４以上８以下であることが好ましく、４．５以上７以下がより好ましく、５以上６．５以下がさらに好ましい。上記ＰＶＡは水への溶解性に優れるため、水に対して水酸化ナトリウムなどのアルカリや酸を特に添加しなくとも均一な水溶液を得ることができる。その結果、上記ＰＶＡから容易に当該ビニルアセタール系重合体を得ることができる。
【００６７】
＜ビニルアセタール系重合体の製造＞
本発明のビニルアセタール系重合体は、上述のようにして得られたＰＶＡを従来公知の方法に従ってアセタール化することにより得られる。この際のアセタール化度は４５モル％以上８０モル％以下である必要がある。アセタール化度を上記範囲とすることで、当該ビニルアセタール系重合体は、シリル基に由来する諸特性を十分に発揮することができると共に、アルコール系溶媒等への溶解性等を向上させることができる。ビニルアセタール系重合体のアセタール化度としては、５５モル％以上８０モル％以下が好ましく、６０モル％以上８０モル％以下がより好ましい。ビニルアセタール系重合体のアセタール化度を調整するには、使用するＰＶＡに対するアルデヒドの添加量、アルデヒドと酸触媒を添加した後の反応時間等を適宜調整すればよい。
【００６８】
ここで、ビニルアセタール系重合体のアセタール化度とは、ビニルアセタール系重合体を構成する全単量体単位に対する、アセタール化されたビニルアルコール単位の割合を表す。上記アセタール化度は、例えばＪＩＳ  Ｋ６７２８（１９７７年）の方法に準拠して測定できる。
【００６９】
上記ＰＶＡをアセタール化する方法としては、例えば、（１）上記ＰＶＡを水に加熱溶解して５〜３０質量％の濃度の水溶液を調製し、これを５℃〜５０℃まで冷却した後、所定量のアルデヒドを加えて−１０℃〜３０℃まで冷却し、酸を添加することにより水溶液のｐＨを１以下にしてアセタール化を開始する方法、（２）上記ＰＶＡを水に加熱溶解して５〜３０質量％の濃度の水溶液を調製し、これを５℃〜５０℃まで冷却し、酸を添加することにより水溶液のｐＨを１以下にした後−１０℃〜３０℃まで冷却し、所定量のアルデヒドを加えてアセタール化を開始する方法等が挙げられる。
【００７０】
アセタール化に用いるアルデヒドとしては、例えば、ホルムアルデヒド（パラホルムアルデヒドを含む）、アセトアルデヒド（パラアセトアルデヒドを含む）、プロピオンアルデヒド、ブチルアルデヒド、イソブチルアルデヒド、２−エチルブチルアルデヒド、バレルアルデヒド、ピバルアルデヒド、アミルアルデヒド、ヘキシルアルデヒド、ヘプチルアルデヒド、２−エチルヘキシルアルデヒド、オクチルアルデヒド、ノニルアルデヒド、デシルアルデヒド、ドデシルアルデヒド等の脂肪族アルデヒド；シクロペンタンアルデヒド、メチルシクロペンタンアルデヒド、ジメチルシクロペンタンアルデヒド、シクロヘキサンアルデヒド、メチルシクロヘキサンアルデヒド、ジメチルシクロヘキサンアルデヒド、シクロヘキサンアセトアルデヒド等の脂環族アルデヒド；シクロペンテンアルデヒド、シクロヘキセンアルデヒド等の環式不飽和アルデヒド；ベンズアルデヒド、２−メチルベンズアルデヒド、３−メチルベンズアルデヒド、４−メチルベンズアルデヒド、ジメチルベンズアルデヒド、メトキシベンズアルデヒド、フェニルアセトアルデヒド、β−フェニルプロピオンアルデヒド、クミンアルデヒド、ナフチルアルデヒド、アントラアルデヒド、シンナムアルデヒド、クロトンアルデヒド、アクロレインアルデヒド、７−オクテン−１−アール等の芳香族又は不飽和結合含有アルデヒド；フルフラール、メチルフルフラール等の複素環アルデヒド等が挙げられる。
【００７１】
これらのうち、ホルムアルデヒド、アセトアルデヒド、プロピオンアルデヒド、ブチルアルデヒド、ヘキシルアルデヒド及びベンズアルデヒドからなる群より選ばれる少なくとも１種が好ましく、ブチルアルデヒドが特に好ましい。このようなアルデヒドを用いることで、上記ＰＶＡのアセタール化をより効率よく行うことができる。
【００７２】
また、本発明の効果を損なわない範囲で、水酸基、カルボキシル基、スルホン酸基、リン酸基等を官能基として有するアルデヒドを使用してもよい。
【００７３】
アセタール化に用いる酸としては、特に限定されないが、例えば酢酸、パラトルエンスルホン酸、硝酸、硫酸、塩酸等が挙げられる。これらの中でも塩酸、硫酸、硝酸が好ましく、塩酸、硝酸がより好ましく、これらを２種以上併用してもよい。また、アセタール化の反応に要する時間としては、通常１時間〜１０時間程度であり、反応は攪拌下に行うことが好ましい。また、上述した温度条件でアセタールを行った場合に、ビニルアセタール系重合体のアセタール化度が上昇しない場合には、５０℃〜８０℃程度の高い温度で反応を継続してもよい。
【００７４】
アセタール化後に得られる粒状の反応生成物を濾別してこれを水で十分に洗浄し、アルカリ等の中和剤を添加し、洗浄、乾燥することにより、目的とするビニルアセタール系重合体が得られる。中和剤として用いられるアルカリ化合物としては、水酸化ナトリウム、水酸化カリウム等が挙げられる。
【００７５】
このようにして製造された本発明のビニルアセタール系重合体は、アルコール系溶媒等への溶解性及びガラス等の無機物との接着性に優れると共に、溶液粘度が低く抑えられ、取扱性に優れる。従って、本発明のビニルアセタール系重合体は、合わせガラス用中間膜組成物、セラミックコンデンサー電極用ペースト用スラリー組成物、セラミックグリーンシート用スラリー組成物、インク組成物・塗料組成物、接着剤組成物、熱現像性感光材料組成物等の各種の用途に好適に用いられる。
【実施例】
【００７６】
以下、本発明を実施例により、さらに詳細に説明する。以下の実施例及び比較例において、特に断りがない場合、部及び％はそれぞれ質量部及び質量％を示す。【００７７】
なお、実施例及び比較例で用いたシリル基を有する単量体（モノマーＡ）は、以下のとおりである。
ＭＡｍＰＴＭＳ  ：３−メタクリルアミドプロピルトリメトキシシラン
ＭＡｍＯＴＭＳ  ：８−メタクリルアミドオクチルトリメトキシシラン
ＶＭＳ          ：ビニルトリメトキシシラン【００７８】
［シリル基含有ＰＶＡの合成］
下記の方法によりＰＶＡを製造し、そのけん化度、上記式（１）で表される基を有する単量体単位の含有率（Ｓ）（一部の例では、シリル基を有する単量体単位の含有率）、粘度平均重合度（Ｐ）を求めた。【００７９】
［ＰＶＡの分析方法］
ＰＶＡの分析は、特に断らない限りＪＩＳ−Ｋ６７２６に記載の方法に従って行った。【００８０】
［製造例１］ＰＶＡ１の製造
撹拌機、還流冷却管、窒素導入管、コモノマー滴下口及び開始剤の添加口を備えた６Ｌセパラブルフラスコに、酢酸ビニル１，５００ｇ、メタノール５００ｇ、上記式（１）で表される基を有する単量体（モノマーＡ）としてのＭＡｍＰＴＭＳ１．８７ｇを仕込み、窒素バブリングをしながら３０分間系内を窒素置換した。また、ディレー溶液としてＭＡｍＰＴＭＳをメタノールに溶解して濃度８％としたコモノマー溶液を調製し、窒素ガスのバブリングにより窒素置換した。反応器の昇温を開始し、内温が６０℃となったところで、２，２’−アゾビスイソブチロニトリル（ＡＩＢＮ）０．８ｇを添加し重合を開始した。ディレー溶液を滴下して重合溶液中のモノマー組成（酢酸ビニルとモノマーＡ（ＭＡｍＰＴＭＳ）の比率）が一定となるようにしながら、６０℃で２．７時間重合した後、冷却して重合を停止した。重合を停止するまで加えたコモノマー溶液（逐次添加液）の総量は９９ｇであった。また、重合停止時の固形分濃度は２９．０％であった。続いて３０℃、減圧下でメタノールを時々添加しながら未反応の酢酸ビニルモノマーの除去を行い、上記式（１）で表される基を有するポリ酢酸ビニル（ＰＶＡｃ）を４０％含有するメタノール溶液を得た。さらに、これにＰＶＡｃ中の酢酸ビニル単位に対する水酸化ナトリウムのモル比が０．０４、ＰＶＡｃの固形分濃度が３０質量％となるように、メタノール及び水酸化ナトリウムを１０質量％含有するメタノール溶液をこの順序で撹拌下に加え、４０℃でけん化反応を開始した。アルカリ溶液を添加後、約５分でゲル状物が生成した。このゲル状物を粉砕器にて粉砕し、４０℃で１時間放置してけん化を進行させた後、酢酸メチルを加えて残存するアルカリを中和した。フェノールフタレイン指示薬を用いて中和が終了したことを確認した後、濾別して白色固体を得、これにメタノールを加えて室温で３時間放置洗浄した。上記の洗浄操作を３回繰り返した後、遠心脱液して得られた白色固体を乾燥機中６５℃で２日間放置し、上記式（１）で表される基を有するＰＶＡ１を得た。ＰＶＡ１の粘度平均重合度（Ｐ）は１，７００、けん化度は９８．６モル％であった。【００８１】
得られたＰＶＡ１の上記式（１）で表される基を有する単量体単位の含有率（シリル基を有する単量体単位の含有率）は、このＰＶＡの前駆体であるＰＶＡｃのプロトンＮＭＲから求めた。具体的には、得られたＰＶＡｃの再沈精製をｎ−ヘキサン／アセトンで３回以上十分に行った後、５０℃の減圧下で乾燥を２日間行い、分析用のＰＶＡｃを作製した。このＰＶＡｃをＣＤＣｌ３に溶解させ、５００ＭＨｚのプロトンＮＭＲ（ＪＥＯＬ  ＧＸ−５００）を用いて室温で測定した。酢酸ビニル単位の主鎖メチンに由来するピークα（４．７〜５．２ｐｐｍ）とモノマーＡ単位のメトキシ基のメチルに由来するピークβ（３．４〜３．８ｐｐｍ）とから、下記式を用いて式（１）で表される基を有する単量体単位の含有率（Ｓ）を算出した。ＰＶＡ１において、含有率（Ｓ）は０．５モル％であった。得られたＰＶＡについて分析した結果を表１に示す。
式（１）で表される基を有する単量体単位の含有率（Ｓ：モル％）
＝｛（βのピーク面積／９）／（αのピーク面積＋（βのピーク面積／９））｝×１００【００８２】
［製造例２及び３、並びに比較製造例１〜３］ＰＶＡ２〜ＰＶＡ６の製造
酢酸ビニル及びメタノールの仕込み量、モノマーＡの種類や添加量等の重合条件、けん化時におけるＰＶＡｃの濃度、酢酸ビニル単位に対する水酸化ナトリウムのモル比等のけん化条件を表１に示すように変更したこと以外は、製造例１と同様にしてＰＶＡ２〜ＰＶＡ６を得た。得られた各ＰＶＡについて分析した結果を表１に示す。なお、表１中、比較製造例１〜３の含有率（Ｓ）は、式（１）で表される基を有する単量体単位以外の、シリル基を有する単量体単位の含有率も含む。【００８３】
【表１】
2014098051.tif 000007
【００８４】
＜ビニルアセタール系重合体の合成＞
［実施例１］ＶＡＰ１の合成
４８０ｇのＰＶＡ１を、５，５２０ｍＬの水中に投入し、撹拌しながら溶液の温度を９０℃まで昇温して溶解させた後、３０℃まで冷却し、水溶液のｐＨを測定した。測定した水溶液のｐＨを表２に示す。この水溶液に２０％濃度の塩酸水溶液４００ｇを添加した。その後１４℃まで冷却し、ブチルアルデヒド２６７ｇを１０分間かけて滴下して反応を開始させた。１４℃で４０分間反応を行った後、約０．６℃／分の昇温速度で６５℃まで昇温し、６５℃で３００分間維持した。その後、反応溶液を室温まで冷却し、析出した粒状物を濾別してこれを水で十分に洗浄した。得られた生成物を０．３％水酸化ナトリウム溶液に投入し、７０℃に加温して中和した。引き続き、水で洗浄してアルカリ性化合物を除去した後、生成物を乾燥し、ビニルアセタール系重合体（ＶＡＰ１）を得た。得られたビニルアセタール系重合体のアセタール化度をＪＩＳ  Ｋ６７２８に記載された方法に準拠して分析したところ、７０．２モル％であった。【００８５】
［実施例２及び３、並びに比較例１〜３］ＶＡＰ２〜ＶＡＰ６の合成
実施例１において用いたＰＶＡに代えて、表２に示したＰＶＡを用いた以外は、実施例１と同様にしてビニルアセタール系重合体（ＶＡＰ２〜ＶＡＰ６）を得た。使用したＰＶＡ水溶液のｐＨ及び各ＶＡＰのアセタール化度を表２に併せて示す。【００８６】
＜ビニルアセタール系重合体の評価＞
上記調製した各ビニルアセタール系重合体について、下記物性値の測定及び評価を行った。【００８７】
（ビニルアセタール系重合体の溶解性及び溶液粘度）
エタノール／水（９５％／５％）溶液に、各ビニルアセタール系重合体を５質量％になるように調製することにより、各ビニルアセタール系重合体の溶解性を目視により観察し、評価した。完全に溶解したものを「Ａ」、この調製液を２４時間５０℃で攪拌した後、得られた溶液をＪＩＳ  Ｐ３８０１  ５種Ｃのろ紙を用いてろ別し、ろ紙上に残ったビニルアセタール系重合体の、溶解に用いたビニルアセタール系重合体全量に対する質量割合が０．０１％以上９９％未満の場合を「Ｂ」、ろ紙上に残ったビニルアセタール系重合体の、溶解に用いたビニルアセタール系重合体全量に対する質量割合が９９％以上の場合をほとんど溶解しなかったものとして「Ｃ」と評価した。結果を表２に示す。また、ビニルアセタール系重合体が完溶した場合には、得られた溶液を２０℃恒温槽中に２時間以上放置して、ブルックフィールド型粘度計を用い溶液粘度（ｍＰａ・ｓ）を測定した。溶液粘度が４００（ｍＰａ・ｓ）未満であれば、溶液粘度が低く抑えられていると評価できる。結果を表２に併せて示す。【００８８】
（ガラスとの接着性）
国際公開第２０１２／０２６３９３号に記載の方法で測定した。結果を表２に併せて示す。【００８９】
【表２】
2014098051.tif 000008
【００９０】
表２に示されるように、実施例１〜３で調製したビニルアセタール系重合体（ＶＡＰ１〜ＶＡＰ３）は、アルコール等の有機溶媒への溶解性及びガラスとの接着性に優れると共に、得られる溶液粘度が低く抑えられた。【００９１】
一方、ビニルアセタール系重合体が規定の要件を満たさない場合（比較例１〜３）、アルコール等の有機溶媒にほとんど溶解しなかったり（比較例１及び比較例２）、アルコール等の有機溶媒に溶解した場合でもガラスとの接着性に劣るものとなった（比較例３）。
【産業上の利用可能性】
【００９２】
本発明のビニルアセタール系重合体は、アルコール系溶媒等への溶解性及びガラス等の無機物との接着性に優れると共に、溶液粘度が低く、取扱性に優れる。従って、当該ビニルアセタール系重合体は、合わせガラス用中間膜組成物、セラミックコンデンサー電極用ペースト用スラリー組成物、セラミックグリーンシート用スラリー組成物、インク組成物・塗料組成物、接着剤組成物、熱現像性感光材料組成物等の各種の用途に好適に用いられる。
【国際調査報告】
2014098051.tif 000012
2014098051.tif 000013
2014098051.tif 000014
2014098051.tif 000015